ПРОХОДКА КАБЕЛЬНАЯ С МИНЕРАЛЬНОВАТНЫМ НАПОЛНИТЕЛЕМ И МОНТАЖНЫЙ НАБОР
CABLE PENETRATION WITH ROCKWOOL FILLER AND MOUNTING SET

[0001] ОБЛАСТЬ ТЕХНИКИ
[0002] Предложенное техническое решение относится к проходкам кабельным и может быть использовано для обеспечения пассивной огнезащиты кабельного хозяйства и иных строительных конструкций на атомных и тепловых электростанциях.
[0003] УРОВЕНЬ ТЕХНИКИ
[0004] Известна кабельная проходка, описанная в патенте RU165549, опубликованном 20.10.2016 г. (Д1). Известная из Д1 кабельная проходка представляет собой электрическую герметичную проходку для атомных реакторов с двумя защитными оболочками, внутри которой размещены продольно-герметичные модули для передачи электрической энергии и сигналов в герметичные помещения атомных электростанций, включающая корпуса ввода для герметичной оболочки реактора и защитной оболочки реактора, которая снабжена дополнительным корпусом для межоболочного пространства, который закреплен между двумя другими корпусами, причем с одним корпусом дополнительный корпус связан шарнирными опорами, а с другим - огнестойкой манжетой.
[0005] Известное из Д1 решение не позволяет обеспечить требуемые пределы огнестойкости и обладает сложной конструкцией, монтаж проходки затруднителен. Известное из Д1 решение может быть принято в качестве ближайшего аналога.
[0006] РАСКРЫТИЕ ИЗОБРЕТЕНИЯ
[0007] Технической проблемой, решаемой заявленным изобретением, является создание проходки кабельной, не обладающей недостатками аналога, и таким образом, обеспечивающей необходимые пределы огнестойкости, простотой конструкции и монтажа. Другой технической проблемой, решаемой заявленным изобретением, является расширение арсенала технических средств - проходок кабельных.
[0008] Техническим результатом, достигаемым при реализации заявленного изобретения, является устранение недостатков ближайшего аналога и таким образом обеспечение необходимых пределов огнестойкости, упрощение конструкции и монтажа. Другим техническим результатом является расширение арсенала технических средств - проходок кабельных.
3
[0009] Технический результат достигается за счет того, что обеспечивается проходка кабельная, представляющая собой минеральноватный наполнитель, которым, по меньшей мере, частично заполнено отверстие глубиной от 150 до 250 мм в строительной конструкции, причем наполнитель имеет плотность не менее 35 кг/м и покрыт снаружи огнезащитным покрытием, наносимым также на, по меньшей мере, один кабель с каждой стороны вне отверстия, причем наполнитель в местах прилегания кабеля внутри отверстия покрыт огнестойким герметиком, причем огнестойкость покрытия в зависимости от глубины отверстия, толщины покрытия, и длины покрытия на кабеле соответствует параметрам, указанным в таблице:
Предел огнестойкости, час
Толщина покрытия, не менее, мм
Длина покрытия на кабеле с каждой стороны, мм
Глубина отверстия, мм
0,75
1
100
150
1,5
200
150
3
2
300
250
[0010] КРАТКОЕ ОПИСАНИЕ ЧЕРТЕЖЕЙ
[0011] Иллюстративные варианты осуществления настоящего изобретения описываются далее подробно со ссылкой на прилагаемый чертеж, который включен в данный документ посредством ссылки, и на котором:
[0012] На фиг. 1 в качестве примера, но не ограничения, изображена примерная схема заявленной проходки кабельной.
[0013] ОСУЩЕСТВЛЕНИЕ ИЗОБРЕТЕНИЯ
3
[0014] В предпочтительном варианте осуществления настоящего изобретения обеспечивается проходка кабельная, представляющая собой минеральноватный наполнитель, которым, по меньшей мере, частично заполнено отверстие глубиной от 150 до 250 мм в строительной конструкции, причем наполнитель имеет плотность не менее 35 кг/м и покрыт снаружи огнезащитным покрытием, наносимым также на, по меньшей мере, один кабель с каждой стороны вне отверстия, причем наполнитель в местах прилегания кабеля внутри отверстия покрыт огнестойким герметиком, причем огнестойкость покрытия в зависимости от глубины отверстия, толщины покрытия, и длины покрытия на кабеле соответствует параметрам, указанным в таблице:
Предел огнестойкости, час
Толщина покрытия, не менее, мм
Длина покрытия на кабеле с каждой стороны, мм
Глубина отверстия, мм
0,75
1
100
150
1,5
200
150
3
2
300
250
[0015] В частных вариантах осуществления настоящего изобретения обеспечивается упомянутая проходка, отличающаяся тем, что дополнительно снабжена гильзой, или коробом, или закладной трубой, или тому подобным для, по меньшей мере, частичного заполнения упомянутым наполнителем и размещения внутри, по меньшей мере, одного кабеля, монтируемыми на глубину упомянутого отверстия.
3
[0016] В другом предпочтительном варианте осуществления настоящего изобретения обеспечивается монтажный набор для проходки кабельной с геометрическими параметрами упомянутой проходки кабельной, содержащий, по меньшей мере, минеральноватный наполнитель плотностью не менее 35 кг/м, огнезащитное покрытие и огнестойкий герметик в количествах, достаточных для обеспечения огнестойкости покрытия в соответствии с упомянутой таблицей.
[0017] В других частных вариантах осуществления настоящего изобретения обеспечивается упомянутый набор, отличающийся тем, что дополнительно содержит гильзу, или короб, или закладную трубу, или тому подобное для, по меньшей мере, частичного заполнения упомянутым наполнителем и размещения внутри, по меньшей мере, одного кабеля, пригодные для монтирования в отверстие в строительной конструкции на глубину от 150 до 250 мм.
2
4
2
2
4
3
2
2
4
2
2
2
2
6
3
6
[0018] Заявленная проходка кабельная 100 предназначена для огнестойкой поперечной герметизации кабелей и шинопроводов, при их прохождении через кабельные конструкции, стены и перекрытия на АЭС, ТЭС и других промышленных объектах, а именно - для выполнения огнестойких универсальных кабельных проходок при прохождении кабелей через стены и перекрытия (строительные конструкции) в трубах, коробах, лотках. Заявленная кабельная проходка 100 может применяться во всех климатических районах по СНиП 23-01. Рабочий интервал применения кабельной проходки 100 от минус 60 градусов Цельсия до плюс 160 градусов Цельсия. Заявленная проходка кабельная 100 выполняет огнезащитные функции при воздействии «стандартного пожара» по ГОСТ 30247.0-94 в течение 0,75, 1,5, 2 или 3 часов в зависимости от конструктивного исполнения. Упомянутая проходка 100 не оказывает разрушающего воздействия на оболочки кабеля из пластмасс, поливинилхлорида, алюминия и стали, не вызывает коррозию и не имеет других негативных воздействий на конструкции из стали, лакокрасочные или гальванические защитные покрытия, которыми защищаются металлоконструкции. Упомянутая проходка плотно прилегает к защищаемой поверхности без вздутий и трещин. Упомянутая проходка выполнена с возможностью выдерживать воздействие ударной волны с давлением до 6,74 т/м. В случае механического повреждения упомянутая проходка может быть восстановлена. При этом упомянутая проходка стойка к химическим воздействиям при многократной обмывке дезактивирующими растворами: а) NаOH - 50 г/л, KMnO - 3г/л - щелочной 5% раствор; б) HCO - 30г /л, HNO - 5 г/л - кислотный 3% раствор; в) HCO - 30 г/л, HO - 1 г/л - кислотный 3% раствор. Для раствора НСО - 0,5%, (NаРО) - 0,35%, сульфанол - 0,15% продолжительность обработки до 10 ч/год.
3
[0019] На фиг. 1 в качестве примера, но не ограничения, изображена примерная схема заявленной проходки кабельной 100, представляющей собой минеральноватный наполнитель 104, которым, по меньшей мере, частично заполнено отверстие глубиной (a) от 150 до 250 мм в строительной конструкции 101, причем наполнитель имеет плотность не менее 35 кг/м и покрыт снаружи огнезащитным покрытием 105, наносимым также на, по меньшей мере, один кабель 103 с каждой стороны вне отверстия, причем наполнитель в местах прилегания кабеля внутри отверстия покрыт огнестойким герметиком 106, причем огнестойкость покрытия в зависимости от глубины (a) отверстия, толщины (d) покрытия, и длины (b) покрытия на кабеле соответствует параметрам, указанным в таблице:
Предел огнестойкости, час
Толщина покрытия, не менее, мм
Длина покрытия на кабеле с каждой стороны, мм
Глубина отверстия, мм
0,75
1
100
150
1,5
200
150
3
2
300
250
[0020] При частичном заполнении упомянутого отверстия минеральноватным наполнителем, в качестве примера, но не ограничения, только часть пространства в отверстии заполнена минеральноватным наполнителем, а оставшаяся часть, например, не ограничиваясь, заполнена воздухом, и/или иным газом, и/или упомянутым огнестойким герметиком 106.
[0021] Дополнительно упомянутая проходка 100 может быть снабжена гильзой 102, или коробом 102, или закладной трубой 102, или тому подобным для, по меньшей мере, частичного заполнения упомянутым наполнителем 104, монтируемыми на глубину упомянутого отверстия в стене 101.
3
[0022] Упомянутая проходка 100 поставляется в виде монтажного набора, компоненты которого подобраны с учетом геометрических параметров упомянутой проходки 100. Таким образом, монтажный набор содержит, по меньшей мере, минеральноватный наполнитель 104 плотностью не менее 35 кг/м, огнезащитное покрытие 105 и огнестойкий герметик 106, в количествах, достаточных для обеспечения огнестойкости покрытия в соответствии с приведенной ранее таблицей. Дополнительно упомянутый набор, может содержать гильзу 102, или короб 102, или закладную трубу 102, или тому подобное для заполнения упомянутым наполнителем 104 и размещения внутри, по меньшей мере, одного кабеля 103, пригодные для монтирования в упомянутое отверстие в строительной конструкции 101 на глубину от 150 до 250 мм.
[0023] В качестве примера, но не ограничения, упомянутое огнестойкое покрытие 105 представляет собой огнезащитную вспучивающуюся композицию, поставляемую в виде набора для приготовления вспучивающейся огнезащитной композиции холодного отверждения, включающего одну или несколько тарных единиц равного или неравного объема с основой и одну или несколько тарных единиц равного или неравного объема с катализирующей смесью, причем в сумме тарные единицы содержат следующие исходные компоненты при следующем соотношении исходных компонентов, мас.ч.:
основа, фасованная в одну или несколько тарных единиц равного или неравного объема:
силоксановый каучук
80-120
аппрет
4-8
вспучивающий агент
35-75
пенообразующий агент
100-140
структурирующий агент, плавящийся под воздействием тепла
7-17
необязательно стабилизирующий агент
0,15-0,35
необязательно термостабилизирующий агент
1-3
необязательно загуститель
0,15-0,35;
катализирующая смесь, фасованная в одну или несколько тарных единиц равного или неравного объема:
катализатор реакции
1-3
сшиватель полимеров
4-8
необязательно ускоритель полимеризации
1,5-3,5.
[0024] Аппретом в упомянутом наборе для приготовления вспучивающейся огнезащитной композиции холодного отверждения является 10% раствор аминопропилтриметоксисилана в гексане или ксилоле. При этом такой набор характеризуется тем, что силоксановый каучук является силоксановым каучуком с вязкостью от 5 до 50 Па*с; и/или в качестве катализатора реакции используют аминопропилтриметоксисилан; и/или в качестве сшивателя полимеров используют трис-бутаноноксим-метилксилан; и/или в качестве ускорителя полимеризации используют дибутилоловодиацетат; и/или в качестве вспучивающего агента используют пентаэритрит технический; и/или в качестве пенообразующего агента используют полифосфат аммония; и/или в качестве стабилизирующего агента используют полиэфир; и/или в качестве термостабилизирующего агента используют оксид железа; и/или в качестве загустителя используют аэросил. При этом такой набор характеризуется тем, что в качестве кварца использован пылевидный кварц.
[0025] В качестве примера, но не ограничения, огнестойкий герметик 106 представляет собой упомянутое огнезащитное покрытие 105 выполненное односоставным, обладающее нейтральной формулой катализации и тиксотропностью. Такой огнестойкий герметик 106 может поставляться, например, не ограничиваясь, в тубах для инструмента.
[0026] Настоящее описание осуществления заявленного изобретения демонстрирует лишь частные варианты осуществления и не ограничивает иные варианты реализации заявленного изобретения, поскольку возможные иные альтернативные варианты осуществления заявленного изобретения, не выходящие за пределы объема информации, изложенной в настоящей заявке, должны быть очевидными для специалиста в данной области техники, имеющим обычную квалификацию, на которого рассчитано заявленное изобретение.